또한 , 상기 표 5 중 의 표면 처리 산화 티타늄 입자 ( * 1 ) 는 이하 의 방법 으로 제조 하 였 다 . 즉 , 침상 루틸 형 산화 티타늄 입자 ( 평균 입경 15 ㎚, 세로 : 가로 = 3 : 1 , 체적 저항률 2 . 3 × 1010 Ω · ㎝) 1000 g 에 , 표면 처리 제 로서 이소부 틸 트리 메 톡 시실 란 110 g , 용매 로서 톨루엔 3000 g 을 배합 하 여 슬러리 로 하 였 다 . 이 슬러리 를 교반기 로 30 분 간 혼합 후 , 유효 내용 적 의 80 ％ 가 평균 입경 0 . 8 ㎜ 의 글래스 비즈 로 충전 된 비스코 밀 에 공급 하 여 , 온도 35 ± 5 ℃ 에서 습식 해 쇄 처리 를 행하 였 다 . 얻 어 진 슬러리 를 , 니이 더 를 사용 하 여 감압 증류 ( 배스 온도 : 110 ℃, 제품 온도 : 30 내지 60 ℃, 감압 도 : 약 100 Torr ) 하 여 , 톨루엔 을 제거 하 고 , 120 ℃ 에서 2 시간 표면 처리 제 의 베 이킹 처리 를 행하 였 다 . 베이 킹 처리 한 입자 를 실온 까지 냉각 시킨 후 , 핀 밀 을 사용 하 여 분쇄 하 여 , 표면 처리 산화 티타늄 입자 를 얻 었 다 .